(57)【要約】  炭化珪素半導体装置は、第１導電型の半導体基板（１）のおもて面に設けられた第１導電型の第１半導体層（２）と、第２導電型の第２半導体層（３）と、第１導電型の第１半導体領域（７）と、ゲート絶縁膜（９）を介して設けられたストライプ形状のゲート電極（１０）と、を備える。また、第２半導体層（３）と第１半導体領域（７）の表面に設けられた第１電極（１３）と、第１電極（１３）上に、選択的に設けられためっき膜（１６）と、めっき膜（１６）上に外部信号をとり出すピン状電極（１９）を固着するはんだ（１７）と、を備える。ゲート電極（１０）は、はんだ（１７）およびめっき膜（１６）が設けられた第１電極（１３）と対向する領域において、ストライプ形状と交わる方向に延在した凸部分を有し、ゲート電極（１０）同士が接続されている。
2019049572.tif 000002
【特許請求の範囲】
【請求項１】
第１導電型の半導体基板と、
前記半導体基板のおもて面に設けられた、前記半導体基板より低不純物濃度の第１導電型の第１半導体層と、
前記第１半導体層の、前記半導体基板側に対して反対側の表面に選択的に設けられた第２導電型の第２半導体層と、
前記第２半導体層の、前記半導体基板側に対して反対側の表面層に選択的に設けられた第１導電型の第１半導体領域と、
前記第２半導体層の、前記半導体基板側に対して反対側にゲート絶縁膜を介して設けられたゲート電極と、
前記ゲート電極上に設けられた層間絶縁膜と、
前記第２半導体層および前記第１半導体領域を露出するように前記層間絶縁膜に設けられたストライプ形状のコンタクトホールと、
前記第２半導体層と前記第１半導体領域の表面に設けられた第１電極と、
前記第１電極上に、選択的に設けられためっき膜と、
前記めっき膜上のはんだと、
前記半導体基板の裏面に設けられた第２電極と、
を備え、
前記めっき膜が設けられる領域では、前記コンタクトホールの各々が、前記ストライプ形状と交わる方向に延在する凸部分を少なくとも１つずつ有することを特徴とする炭化珪素半導体装置。
【請求項２】
前記凸部分が前記ゲート電極および前記層間絶縁膜からなることを特徴とする請求項１に記載の炭化珪素半導体装置。
【請求項３】
前記凸部分が前記層間絶縁膜からなることを特徴とする請求項１に記載の炭化珪素半導体装置。
【請求項４】
前記層間絶縁膜と前記第１電極との間にバリアメタルがさらに設けられ、前記凸部分はバリアメタルからなることを特徴とする請求項１に記載の炭化珪素半導体装置。
【請求項５】
前記めっき膜が設けられる領域では、前記層間絶縁膜には前記コンタクトホールが設けられていないことを特徴とする請求項１に記載の炭化珪素半導体装置。
【請求項６】
前記凸部分は、上面から見た際に六角形の形状に配置されていることを特徴とする請求項１に記載の炭化珪素半導体装置。
【請求項７】
前記ゲート電極は、前記めっき膜が設けられていない領域ではストライプ形状であり、前記めっき膜が設けられた領域では前記ストライプ形状と方向が異なるストライプ形状、または、多角形の形状であることを特徴とする請求項１に記載の炭化珪素半導体装置。
【請求項８】
前記第２半導体層を貫通して、前記第１半導体層に達するトレンチをさらに備え、
前記ゲート電極は、前記トレンチの内部に前記ゲート絶縁膜を介して設けられていることを特徴とする請求項１〜７のいずれか一つに記載の炭化珪素半導体装置。
【請求項９】
第１導電型の半導体基板のおもて面に、前記半導体基板より低不純物濃度の第１導電型の第１半導体層を形成する第１工程と、
前記第１半導体層の、前記半導体基板側に対して反対側の表面に選択的に第２導電型の第２半導体層を形成する第２工程と、
前記第２半導体層の、前記半導体基板側に対して反対側の表面層に選択的に第１導電型の第１半導体領域を形成する第３工程と、
前記第２半導体層の、前記半導体基板側に対して反対側にゲート絶縁膜を介してゲート電極を形成する第４工程と、
前記ゲート電極上に層間絶縁膜を形成する第５工程と、
前記第２半導体層および前記第１半導体領域を露出するように前記層間絶縁膜にストライプ形状のコンタクトホールを形成する第６工程と、
前記第２半導体層と前記第１半導体領域の表面に第１電極を形成する第７工程と、
前記第１電極上に、選択的にめっき膜を形成する第８工程と、
前記めっき膜上にはんだを形成する第９工程と、
前記半導体基板の裏面に第２電極を形成する第１０工程と、
を含み、
前記めっき膜が設けられる領域では、前記コンタクトホールの各々が、前記ストライプ形状と交わる方向に延在する凸部分を少なくとも１つずつ有するように形成することを特徴とする炭化珪素半導体装置の製造方法。
【請求項１０】
前記凸部分が前記ゲート電極および前記層間絶縁膜により形成されていることを特徴とする請求項９に記載の炭化珪素半導体装置の製造方法。
【請求項１１】
前記凸部分が前記層間絶縁膜により形成されていることを特徴とする請求項９に記載の炭化珪素半導体装置の製造方法。
【請求項１２】
前記層間絶縁膜と前記第１電極との間にバリアメタルがさらに設けられ、前記凸部分はバリアメタルにより形成されていることを特徴とする請求項９に記載の炭化珪素半導体装置の製造方法。
【請求項１３】
前記めっき膜が設けられる領域では、前記層間絶縁膜には前記コンタクトホールを形成しないことを特徴とする請求項９に記載の炭化珪素半導体装置の製造方法。
【請求項１４】
前記第４工程では、前記ゲート電極を、前記めっき膜が設けられていない領域ではストライプ形状に、前記めっき膜が設けられた領域では前記ストライプ形状と方向が異なるストライプ形状、または、多角形の形状に形成することを特徴とする請求項９に記載の炭化珪素半導体装置の製造方法。
【発明の詳細な説明】
【技術分野】
【０００１】
この発明は、炭化珪素半導体装置および炭化珪素半導体装置の製造方法に関する。
【背景技術】
【０００２】
従来、高電圧や大電流を制御するパワー半導体装置の構成材料として、シリコン（Ｓｉ）が用いられている。パワー半導体装置は、バイポーラトランジスタやＩＧＢＴ（Ｉｎｓｕｌａｔｅｄ  Ｇａｔｅ  Ｂｉｐｏｌａｒ  Ｔｒａｎｓｉｓｔｏｒ：絶縁ゲート型バイポーラトランジスタ）、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ：絶縁ゲート型電界効果トランジスタ）など複数種類あり、これらは用途に合わせて使い分けられている。【０００３】
例えば、バイポーラトランジスタやＩＧＢＴは、ＭＯＳＦＥＴに比べて電流密度は高く大電流化が可能であるが、高速にスイッチングさせることができない。具体的には、バイポーラトランジスタは数ｋＨｚ程度のスイッチング周波数での使用が限界であり、ＩＧＢＴは数十ｋＨｚ程度のスイッチング周波数での使用が限界である。一方、パワーＭＯＳＦＥＴは、バイポーラトランジスタやＩＧＢＴに比べて電流密度が低く大電流化が難しいが、数ＭＨｚ程度までの高速スイッチング動作が可能である。【０００４】
しかしながら、市場では大電流と高速性とを兼ね備えたパワー半導体装置への要求が強く、ＩＧＢＴやパワーＭＯＳＦＥＴはその改良に力が注がれ、現在ではほぼ材料限界に近いところまで開発が進んでいる。パワー半導体装置の観点からシリコンに代わる半導体材料が検討されており、低オン電圧、高速特性、高温特性に優れた次世代のパワー半導体装置を作製（製造）可能な半導体材料として炭化珪素（ＳｉＣ）が注目を集めている。【０００５】
炭化珪素は、化学的に非常に安定した半導体材料であり、バンドギャップが３ｅＶと広く、高温でも半導体として極めて安定的に使用することができる。また、炭化珪素は、最大電界強度もシリコンより１桁以上大きいため、オン抵抗を十分に小さくすることができる半導体材料として期待される。このような炭化珪素の特長は、他の、シリコンよりバンドギャップが広いワイドバンドギャップ半導体である、例えば窒化ガリウム（ＧａＮ）にもあてはまる。このため、ワイドバンドギャップ半導体を用いることにより、半導体装置の高耐圧化を図ることができる。【０００６】
このような炭化珪素を用いた高耐圧半導体装置では発生損失が少なくなった分、インバータで使われる際、キャリア周波数を従来のシリコンを用いた半導体装置よりも１桁高い周波数で適用される。半導体装置を高い周波数で適用するとチップへの発熱温度が高くなり、半導体装置への信頼性に影響する。特に、基板おもて面側のおもて面電極には、おもて面電極の電位を外部に取り出す配線材としてボンディングワイヤが接合されており、半導体装置を例えば、２００℃以上の高温度で使用すると、おもて面電極とボンディングワイヤとの密着が低下し信頼性に影響を及ぼす。【０００７】
炭化珪素半導体装置は、２３０℃以上の高温度で使用することがあるため、ボンディングワイヤの代わりにピン電極をおもて面電極にはんだで接合する場合がある。これにより、おもて面電極とピン電極との密着性が低下することを防止できる。図２２は、従来の炭化珪素半導体装置の構造を示す断面図である。図２２に示すように、炭化珪素からなる半導体基体（以下、炭化珪素基体とする）のおもて面（ｐ型炭化珪素エピタキシャル層３側の面）側に一般的なトレンチゲート構造のＭＯＳゲートを備える。炭化珪素基体（半導体チップ）は、炭化珪素からなるｎ+型支持基板（以下、ｎ+型炭化珪素基板とする）１上にｎ型炭化珪素エピタキシャル層２、電流拡散領域であるｎ型高濃度領域６およびｐ型炭化珪素エピタキシャル層３となる各炭化珪素層を順にエピタキシャル成長させてなる。【０００８】
ｎ型高濃度領域６には、隣り合うトレンチ１８間（メサ部）に、第１ｐ+型ベース領域４が選択的に設けられている。また、ｎ型高濃度領域６には、トレンチ１８の底面を部分的に覆う第２ｐ+型ベース領域５が選択的に設けられている。第２ｐ+型ベース領域５は、ｎ型炭化珪素エピタキシャル層２に達しない深さで設けられている。第２ｐ+型ベース領域５と第１ｐ+型ベース領域４は同時に形成されてもかまわない。第１ｐ+型ベース領域４は、ｐ型炭化珪素エピタキシャル層３に接するように設けられている。【０００９】
符号７〜１１、１３、１５は、それぞれｎ+型ソース領域、ｐ++型コンタクト領域、ゲート絶縁膜、ゲート電極、層間絶縁膜、ソース電極およびソース電極パッドである。ソース電極パッド１５の上部には、めっき膜１６が設けられる。めっき膜１６部分にはんだ１７を介して接続されたピン状電極１９が設けられる。ｎ+型炭化珪素基板１の裏面側には裏面電極１４が設けられる。【００１０】
また、加熱または冷却を伴う条件下において高い耐量を実現する技術として、表面電極と、表面電極上に部分的に形成された接合層とを備え、接合層の端部は表面電極上の領域に位置する半導体装置が公知である（例えば、特許文献１参照）。また、熱応力によって、電極部が破壊されるのを抑制する技術として、電極部をＡｌ電極およびＮｉメッキ層により構成し、層間絶縁膜の最上部からＡｌ電極の表面に存在する凹部の底面までの長さを１．８μｍ以上とする半導体装置が公知である（例えば、特許文献２参照）。また、コンタクト抵抗が大きくなることを抑制しつつコンタクトプラグを形成するときに必要な薄膜の膜厚を小さくするため、層間絶縁膜が、各トレンチゲートを覆う複数の第１の部分と、隣り合う第１の部分の間において第１の部分と交差する方向に沿って形成された第２の部分とを備える半導体装置が公知である（例えば、特許文献３参照）。
【先行技術文献】
【特許文献】
【００１１】
【特許文献１】国際公開第２０１５／０４０７１２号
【特許文献２】特開２００５−３４７３００号公報
【特許文献３】特開２０１５−１４６３９９号公報
【発明の概要】
【発明が解決しようとする課題】
【００１２】
ここで、耐熱性を向上するため、ソース電極パッド１５上にめっき膜１６、はんだ１７を設け、はんだ１７でピン状電極を取り付けた場合、連続試験等を行うとピン状電極の応力ではんだ１７が押し出されるようになる。一方、従来の炭化珪素半導体装置では、層間絶縁層１１による段差があるため、層間絶縁層１１の表面に設けられたソース電極パッド１５の表面に溝Ｂが生じる。【００１３】
図２３は、従来の炭化珪素半導体装置の一部の構造を示す上面図である。図２３に示すように炭化珪素半導体装置は、ゲートパッド領域１００、ソースパッド領域１１０およびめっき領域１２０を備えている。図２３において右図は、左図の点線の部分を拡大したものである。従来の炭化珪素半導体装置では、ピン状電極の応力ではんだ１７が押し出された場合、ソース電極パッド１５の表面に溝Ｂがあるため、はんだ１７は溝Ｂに沿って進み、はんだ１７が溝Ｂの端部Ｔに押し込まれる。【００１４】
炭化珪素半導体装置では、ソース電極１３上に保護膜２０としてポリイミドが設けられているが、押し込まれたはんだ１７の応力でポリイミドとソース電極１３の隙間にはんだ１７が入っていく。ここで、ソース電極１３はアルミニウム（Ａｌ）で形成されるが、Ａｌは、はんだ１７のバリアにならないため、炭化珪素基体の表面まではんだ１７が到達し、炭化珪素半導体装置の特性が劣化する。さらに、はんだ１７が層間絶縁膜１１に入り込みソース電極１３とゲート電極１０がショートして、炭化珪素半導体装置が破損する場合がある。【００１５】
この発明は、上述した従来技術による問題点を解消するため、はんだが炭化珪素基体の表面に到達することを防止して、特性が劣化せず、信頼性が低下することがない炭化珪素半導体装置および炭化珪素半導体装置の製造方法を提供することを目的とする。
【課題を解決するための手段】
【００１６】
上述した課題を解決し、本発明の目的を達成するため、この発明にかかる炭化珪素半導体装置は、次の特徴を有する。第１導電型の半導体基板のおもて面に、前記半導体基板より低不純物濃度の第１導電型の第１半導体層が設けられる。前記第１半導体層の、前記半導体基板側に対して反対側の表面に選択的に第２導電型の第２半導体層が設けられる。前記第２半導体層の、前記半導体基板側に対して反対側の表面層に選択的に第１導電型の第１半導体領域が設けられる。前記第２半導体層の、前記半導体基板側に対して反対側にゲート絶縁膜を介してゲート電極が設けられる。前記ゲート電極上に層間絶縁膜が設けられる。前記第２半導体層および前記第１半導体領域を露出するように前記層間絶縁膜にストライプ形状のコンタクトホールが設けられる。前記第２半導体層と前記第１半導体領域の表面に第１電極が設けられる。前記第１電極上に、選択的にめっき膜が設けられる。前記めっき膜上にはんだが設けられる。前記半導体基板の裏面に第２電極が設けられる。前記めっき膜が設けられる領域では、前記コンタクトホールの各々が、前記ストライプ形状と交わる方向に延在する凸部分を少なくとも１つずつ有する。【００１７】
また、この発明にかかる炭化珪素半導体装置は、上述した発明において、前記凸部分が前記ゲート電極および前記層間絶縁膜からなることを特徴とする。【００１８】
また、この発明にかかる炭化珪素半導体装置は、上述した発明において、前記凸部分が前記層間絶縁膜からなることを特徴とする。【００１９】
また、この発明にかかる炭化珪素半導体装置は、上述した発明において、前記層間絶縁膜と前記第１電極との間にバリアメタルがさらに設けられ、前記凸部分はバリアメタルからなることを特徴とする。【００２０】
また、この発明にかかる炭化珪素半導体装置は、上述した発明において、前記めっき膜が設けられる領域では、前記層間絶縁膜には前記コンタクトホールが設けられていないことを特徴とする。【００２１】
また、この発明にかかる炭化珪素半導体装置は、上述した発明において、前記凸部分は、上面から見た際に六角形の形状に配置されていることを特徴とする。【００２２】
また、この発明にかかる炭化珪素半導体装置は、上述した発明において、前記ゲート電極は、前記めっき膜が設けられていない領域ではストライプ形状であり、前記めっき膜が設けられた領域では前記ストライプ形状と方向が異なるストライプ形状、または、多角形の形状であることを特徴とする。【００２３】
また、この発明にかかる炭化珪素半導体装置は、上述した発明において、前記第２半導体層を貫通して、前記第１半導体層に達するトレンチをさらに備え、前記ゲート電極は、前記トレンチの内部に前記ゲート絶縁膜を介して設けられていることを特徴とする。【００２４】
上述した課題を解決し、本発明の目的を達成するため、この発明にかかる炭化珪素半導体装置の製造方法は、次の特徴を有する。まず、第１導電型の半導体基板のおもて面に、前記半導体基板より低不純物濃度の第１導電型の第１半導体層を形成する第１工程を行う。次に、前記第１半導体層の、前記半導体基板側に対して反対側の表面に選択的に第２導電型の第２半導体層を形成する第２工程を行う。次に、前記第２半導体層の、前記半導体基板側に対して反対側の表面層に選択的に第１導電型の第１半導体領域を形成する第３工程を行う。次に、前記第２半導体層の、前記半導体基板側に対して反対側にゲート絶縁膜を介してゲート電極を形成する第４工程を行う。次に、前記ゲート電極上に層間絶縁膜を形成する第５工程を行う。次に、前記第２半導体層および前記第１半導体領域を露出するように前記層間絶縁膜にストライプ形状のコンタクトホールを形成する第６工程を行う。次に、前記第２半導体層と前記第１半導体領域の表面に第１電極を形成する第７工程を行う。次に、前記第１電極上に、選択的にめっき膜を形成する第８工程を行う。次に、前記めっき膜上にはんだを形成する第９工程を行う。次に、前記半導体基板の裏面に第２電極を形成する第１０工程を行う。前記めっき膜が設けられる領域では、前記コンタクトホールの各々が、前記ストライプ形状と交わる方向に延在する凸部分を少なくとも１つずつ有するように形成する。【００２５】
また、この発明にかかる炭化珪素半導体装置の製造方法は、上述した発明において、前記凸部分が前記ゲート電極および前記層間絶縁膜により形成されていることを特徴とする。【００２６】
また、この発明にかかる炭化珪素半導体装置の製造方法は、上述した発明において、前記凸部分が前記層間絶縁膜により形成されていることを特徴とする。【００２７】
また、この発明にかかる炭化珪素半導体装置の製造方法は、上述した発明において、前記層間絶縁膜と前記第１電極との間にバリアメタルがさらに設けられ、前記凸部分はバリアメタルにより形成されていることを特徴とする。【００２８】
また、この発明にかかる炭化珪素半導体装置の製造方法は、上述した発明において、前記めっき膜が設けられる領域では、前記層間絶縁膜には前記コンタクトホールを形成しないことを特徴とする。【００２９】
また、この発明にかかる炭化珪素半導体装置の製造方法は、上述した発明において、前記第４工程では、前記ゲート電極を、前記めっき膜が設けられていない領域ではストライプ形状に、前記めっき膜が設けられた領域では前記ストライプ形状と方向が異なるストライプ形状、または、多角形の形状に形成することを特徴とする。【００３０】
上述した発明によれば、ゲート電極は、ストライプ形状と交わる方向に延在した部分を有する。この部分により、ソース電極パッドの上部の溝が埋められ、ソース電極パッドの上部の溝に沿ってはんだが流れることを防止する。これにより、溝の端部に到達するはんだが少なくなり、はんだが押し込まれる応力が少なくなるため、炭化珪素半導体装置の内部にはんだが入っていくことを防止できる。このため、炭化珪素半導体装置は、特性が劣化せず、信頼性が低下することがない。
【発明の効果】
【００３１】
本発明にかかる炭化珪素半導体装置および炭化珪素半導体装置の製造方法によれば、はんだが炭化珪素基体の表面に到達することを防止して、特性が劣化せず、信頼性が低下することがないという効果を奏する。
【図面の簡単な説明】
【００３２】
【図１】図１は、実施の形態１にかかる炭化珪素半導体装置の図３、図４のＣ−Ｃ’部分の構造を示す断面図である。
【図２】図２は、実施の形態１にかかる炭化珪素半導体装置の図３、図４のＤ−Ｄ’部分の構造を示す断面図である。
【図３】図３は、実施の形態１にかかる炭化珪素半導体装置の構造の一部を示す斜視図である。
【図４】図４は、実施の形態１にかかる炭化珪素半導体装置の構造を示す上面図である。
【図５】図５は、実施の形態１にかかる炭化珪素半導体装置の他の構造を示す上面図である。
【図６】図６は、実施の形態１にかかる炭化珪素半導体装置の図３、図４のＤ−Ｄ’部分の構造を示す他の断面図である。
【図７】図７は、実施の形態１にかかる炭化珪素半導体装置の図１のＡ−Ａ’部分の表面図である。
【図８】図８は、実施の形態１にかかる炭化珪素半導体装置の製造途中の状態を模式的に示す断面図である（その１）。
【図９】図９は、実施の形態１にかかる炭化珪素半導体装置の製造途中の状態を模式的に示す断面図である（その２）。
【図１０】図１０は、実施の形態１にかかる炭化珪素半導体装置の製造途中の状態を模式的に示す断面図である（その３）。
【図１１】図１１は、実施の形態１にかかる炭化珪素半導体装置の製造途中の状態を模式的に示す断面図である（その４）。
【図１２】図１２は、実施の形態１にかかる炭化珪素半導体装置の製造途中の状態を模式的に示す断面図である（その５）。
【図１３】図１３は、実施の形態１にかかる炭化珪素半導体装置の製造途中の状態を模式的に示す断面図である（その６）。
【図１４】図１４は、実施の形態１にかかる炭化珪素半導体装置の製造途中の状態を模式的に示す断面図である（その７）。
【図１５】図１５は、実施の形態２にかかる炭化珪素半導体装置の図１６のＤ−Ｄ’部分の構造を示す断面図である。
【図１６】図１６は、実施の形態２にかかる炭化珪素半導体装置の構造の一部を示す斜視図である。
【図１７】図１７は、実施の形態３にかかる炭化珪素半導体装置の図１９のＣ−Ｃ’部分の構造を示す断面図である。
【図１８】図１８は、実施の形態３にかかる炭化珪素半導体装置の図１９のＤ−Ｄ’部分の構造を示す断面図である。
【図１９】図１９は、実施の形態３にかかる炭化珪素半導体装置の構造の一部を示す斜視図である。
【図２０】図２０は、実施の形態４にかかる炭化珪素半導体装置の構造を示す上面図である。
【図２１】図２１は、実施の形態４にかかる炭化珪素半導体装置の他の構造を示す上面図である。
【図２２】図２２は、従来の炭化珪素半導体装置の構造を示す断面図である。
【図２３】図２３は、従来の炭化珪素半導体装置の一部の構造を示す上面図である。
【発明を実施するための形態】
【００３３】
以下に添付図面を参照して、この発明にかかる炭化珪素半導体装置および炭化珪素半導体装置の製造方法の好適な実施の形態を詳細に説明する。本明細書および添付図面においては、ｎまたはｐを冠記した層や領域では、それぞれ電子または正孔が多数キャリアであることを意味する。また、ｎやｐに付す＋および−は、それぞれそれが付されていない層や領域よりも高不純物濃度および低不純物濃度であることを意味する。＋および−を含めたｎやｐの表記が同じ場合は近い濃度であることを示し濃度が同等とは限らない。なお、以下の実施の形態の説明および添付図面において、同様の構成には同一の符号を付し、重複する説明を省略する。また、本明細書では、ミラー指数の表記において、“−”はその直後の指数につくバーを意味しており、指数の前に“−”を付けることで負の指数をあらわしている。
【００３４】
（実施の形態１）
本発明にかかる半導体装置は、ワイドバンドギャップ半導体を用いて構成される。実施の形態１においては、ワイドバンドギャップ半導体として例えば炭化珪素（ＳｉＣ）を用いて作製された炭化珪素半導体装置について、ＭＯＳＦＥＴを例に説明する。図１は、実施の形態１にかかる炭化珪素半導体装置の図３、図４のＣ−Ｃ’部分の構造を示す断面図である。図２は、実施の形態１にかかる炭化珪素半導体装置の図３、図４のＤ−Ｄ’部分の構造を示す断面図である。
【００３５】
図１、図２に示すように、実施の形態１にかかる炭化珪素半導体装置は、ｎ+型炭化珪素基板（第１導電型の半導体基板）１の第１主面（おもて面）、例えば（０００１）面（Ｓｉ面）、にｎ型炭化珪素エピタキシャル層（第１導電型の第１半導体層）２が堆積されている。
【００３６】
ｎ+型炭化珪素基板１は、例えば窒素（Ｎ）がドーピングされた炭化珪素単結晶基板である。ｎ型炭化珪素エピタキシャル層２は、ｎ+型炭化珪素基板１よりも低い不純物濃度で、例えば窒素がドーピングされている低濃度ｎ型ドリフト層である。ｎ型炭化珪素エピタキシャル層２の、ｎ+型炭化珪素基板１側に対して反対側の表面は、ｎ型高濃度領域６が形成されている。ｎ型高濃度領域６は、ｎ+型炭化珪素基板１よりも低くｎ型炭化珪素エピタキシャル層２よりも高い不純物濃度で、例えば窒素がドーピングされている高濃度ｎ型ドリフト層である。以下、ｎ+型炭化珪素基板１とｎ型炭化珪素エピタキシャル層２と後述するｐ型炭化珪素エピタキシャル層（第２導電型の第２半導体層）３とを併せて炭化珪素半導体基体とする。
【００３７】
図１、図２に示すように、ｎ+型炭化珪素基板１の第２主面（裏面、すなわち炭化珪素半導体基体の裏面）には、裏面電極１４が設けられている。裏面電極１４は、ドレイン電極を構成する。裏面電極１４の表面には、ドレイン電極パッド（不図示）が設けられている。
【００３８】
炭化珪素半導体基体の第１主面側（ｐ型炭化珪素エピタキシャル層３側）には、ストライプ状のトレンチ構造が形成されている。具体的には、トレンチ１８は、ｐ型炭化珪素エピタキシャル層３のｎ+型炭化珪素基板１側に対して反対側（炭化珪素半導体基体の第１主面側）の表面からｐ型炭化珪素エピタキシャル層３を貫通してｎ型炭化珪素エピタキシャル層２に達する。トレンチ１８の内壁に沿って、トレンチ１８の底部および側壁にゲート絶縁膜９が形成されており、トレンチ１８内のゲート絶縁膜９の内側にストライプ状のゲート電極１０が形成されている。ゲート絶縁膜９によりゲート電極１０が、ｎ型炭化珪素エピタキシャル層２およびｐ型炭化珪素エピタキシャル層３と絶縁されている。ゲート電極１０の一部は、トレンチ１８の上方（ソース電極パッド１５側）からソース電極パッド１５側に突出している。
【００３９】
ｎ型炭化珪素エピタキシャル層２のｎ+型炭化珪素基板１側に対して反対側（炭化珪素半導体基体の第１主面側）の表面層には、第１ｐ+型ベース領域４と第２ｐ+型ベース領域５が選択的に設けられている。第２ｐ+型ベース領域５はトレンチ１８の下に形成されており、第２ｐ+型ベース領域５の幅はトレンチ１８の幅よりも広い。第１ｐ+型ベース領域４と第２ｐ+型ベース領域５は、例えばアルミニウムがドーピングされている。
【００４０】
第１ｐ+型ベース領域４の一部をトレンチ１８側に延在させることで第２ｐ+型ベース領域５に接続した構造となっていてもよい。この場合、第１ｐ+型ベース領域４の一部は、第１ｐ+型ベース領域４と第２ｐ+型ベース領域５とが並ぶ方向（以下、第１方向とする）ｘと直交する方向（以下、第２方向とする）ｙに、ｎ型高濃度領域６と交互に繰り返し配置された平面レイアウトを有していてもよい。第１、２ｐ+型ベース領域４、５の平面レイアウトの一例を図７に示す。図７は、実施の形態１にかかる炭化珪素半導体装置の図１のＡ−Ａ’部分の表面図である。
【００４１】
図７には、第１ｐ+型ベース領域４の一部２４によって第１、２ｐ+型ベース領域４、５が接続された状態を示す（ハッチングされた部分）。例えば、図７のように、第１ｐ+型ベース領域４の一部２４を第１方向ｘの両側のトレンチ１８側に延在し、第２ｐ+型ベース領域５の一部と接続する構造を第２方向ｙに周期的に配置してもよい。その理由は、第２ｐ+型ベース領域５とｎ型炭化珪素エピタキシャル層２の接合部分でアバランシェ降伏が起こったときに発生するホールを効率よくソース電極１３に退避させることでゲート絶縁膜９への負担を軽減し信頼性をあげるためである。
【００４２】
ｎ型炭化珪素エピタキシャル層２の基体第１主面側には、ｐ型炭化珪素エピタキシャル層３が設けられている。ｐ型炭化珪素エピタキシャル層３の内部には、基体第１主面側にｎ+型ソース領域（第１導電型の第１半導体領域）７およびｐ++型コンタクト領域８が選択的に設けられている。ｎ+型ソース領域７はトレンチ１８に接している。また、ｎ+型ソース領域７およびｐ++型コンタクト領域８は互いに接する。また、ｎ型炭化珪素エピタキシャル層１の基体第１主面側の表面層の第１ｐ+型ベース領域４と第２ｐ+型ベース領域５に挟まれた領域と、ｐ型炭化珪素エピタキシャル層３と第２ｐ+型ベース領域５に挟まれた領域にｎ型高濃度領域６が設けられている。
【００４３】
図１、図２では、２つのトレンチＭＯＳ構造のみを図示しているが、さらに多くのトレンチ構造のＭＯＳゲート（金属−酸化膜−半導体からなる絶縁ゲート）構造が並列に配置されていてもよい。
【００４４】
層間絶縁膜１１は、炭化珪素半導体基体の第１主面側の全面に、トレンチ１８に埋め込まれたゲート電極１０を覆うように設けられている。ソース電極１３は、層間絶縁膜１１に開口されたコンタクトホールを介して、ｎ+型ソース領域７およびｐ++型コンタクト領域８に接する。層間絶縁膜に開口されるコンタクトホールは、ゲート電極１０の形状に対応してストライプ状となっている。ソース電極１３は、層間絶縁膜１１によって、ゲート電極１０と電気的に絶縁されている。ソース電極１３上には、ソース電極パッド１５が設けられている。ソース電極１３と層間絶縁膜１１との間に、例えばソース電極１３からゲート電極１０側への金属原子の拡散を防止するバリアメタル（不図示）が設けられていてもよい。
【００４５】
ソース電極パッド１５の上部には、めっき膜１６が選択的に設けられ、めっき膜１６の表面側にはんだ１７が選択的に設けられる。はんだ１７には、ソース電極１３の電位を外部に取り出す配線材であるピン状電極１９が設けられる。ピン状電極は、針状の形状を有し、ソース電極パッド１５に直立した状態で接合される。また、めっき膜１６が設けられないソース電極パッド１５の上部は保護膜２０が設けられている。
【００４６】
実施の形態１の炭化珪素半導体装置では、図２に示すようにゲート電極１０は、ストライプ形状と交わる方向（トレンチ１８の幅方向）に延在した部分Ｅを有し、この部分Ｅにより他のトレンチ１８のゲート電極１０と接続している。ゲート電極１０とコンタクトホールのストライプ形状はほぼ平行であるため、この部分Ｅがコンタクトホールのストライプ形状と交わる方向に延在する凸部分に相当する。また、部分Ｅは、はんだ１７およびめっき膜１６が設けられたソース電極１３と対向する領域に設けられている。
【００４７】
図１は、ゲート電極１０がストライプ形状と交わる方向に延在した部分Ｅを有しない部分の断面図であり、図２は、ゲート電極１０がストライプ形状と交わる方向に延在した部分Ｅを有する部分の断面図である。また、図３は、実施の形態１にかかる炭化珪素半導体装置の構造の一部を示す斜視図である。図３は、層間絶縁膜１１を形成する前の炭化珪素半導体装置の構造の一部を示す。図３に示すように、ゲート電極１０の部分Ｅが設けられた領域では、ソース電極１３が設けられていない。このため、ソース電極１３とソース電極パッド１５を電気的に接続するために、層間絶縁膜１１を削除する必要がない。
【００４８】
このため、図２に示すように、ゲート電極１０の部分Ｅが設けられた領域では、ゲート電極１０上に設けられた層間絶縁膜１１の高さが一様になる。これにより、ゲート電極１０の部分Ｅが設けられた領域では、ソース電極パッド１５の上部の溝Ｂが埋められた構造となっている。
【００４９】
図４は、実施の形態１にかかる炭化珪素半導体装置の構造を示す上面図である。図４に示すように、ゲート電極１０の延在した部分Ｅは、溝Ｂ上に少なくとも１つ好ましくは複数設けられている。部分Ｅが設けられた箇所は溝Ｂが埋められているため、ソース電極パッド１５の上部の溝Ｂに沿ってはんだ１７が流れることが阻害される。例えば、溝Ｂに沿って流れてきたはんだ１７は、図４の矢印Ｓのように、部分Ｅが設けられた箇所にぶつかることで方向を変えて、流れが分散される。従来は溝Ｂの中にはんだ１７が流れていたが、図４のように、溝Ｂだけでなく、ソース電極パッド１５の上部の凸の部分Ａにもはんだ１７が流れるようになり、はんだ１７の流れが分散される。流れが分散されることで、溝Ｂの端部Ｔに到達するはんだ１７の量が少なくなり、はんだ１７が押し込まれる応力が少なくなるため、炭化珪素半導体装置の内部にはんだ１７が入っていくことを防止できる。
【００５０】
ここで、部分Ｅは複数配置され、配置位置は、はんだ１７の流れを分散させるのであれば、規則的であってもよいし、不規則的であってもよい。例えば、部分Ｅをはしご状、たすきがけ、四角形等に配置してもよい。ただし、はんだ１７の流れを効率よく分散させるためには、はんだ１７を放射状に流すことが好ましい。このため、部分Ｅは、上面から見た際、六角形の形状に配置されていることが好ましい。図５は、実施の形態１にかかる炭化珪素半導体装置の他の構造を示す上面図である。図５は、部分Ｅを六角形の形状に配置した一例である。また、六角形の中心Ｆの位置に部分Ｅを配置してもよい。また、部分Ｅをめっき膜１６が設けられる領域のコンタクトホール全体としてもよい。言い換えれば、めっき膜１６が設けられる領域では、層間絶縁膜１１にコンタクトホールを設けない構成である（図６参照）。ゲート電極１０はストライプ状なので、ソース電極パッド１５はめっき膜１６が設けられない領域に形成されたコンタクトホールを介してｎ+型ソース領域７およびｐ++型コンタクト領域８と電気的に接続されている。
【００５１】
（実施の形態１にかかる炭化珪素半導体装置の製造方法）
次に、実施の形態１にかかる炭化珪素半導体装置の製造方法について説明する。図８〜図１４は、実施の形態１にかかる炭化珪素半導体装置の製造途中の状態を模式的に示す断面図である。
【００５２】
まず、ｎ型の炭化珪素でできたｎ+型炭化珪素基板１を用意する。そして、このｎ+型炭化珪素基板１の第１主面上に、ｎ型の不純物、例えば窒素原子をドーピングしながら炭化珪素でできた第１ｎ型炭化珪素エピタキシャル層２ａを、例えば３０μｍ程度の厚さまでエピタキシャル成長させる。この第１ｎ型炭化珪素エピタキシャル層２ａは、ｎ型炭化珪素エピタキシャル層１となる。ここまでの状態が図８に示されている。
【００５３】
次に、第１ｎ型炭化珪素エピタキシャル層２ａの表面上に、フォトリソグラフィ技術によって所定の開口部を有するイオン注入用マスクを例えば酸化膜で形成する。そして、アルミニウム等のｐ型の不純物を、酸化膜の開口部に注入し、深さ０．５μｍ程度の下部第１ｐ+型ベース領域４ａを形成する。下部第１ｐ+型ベース領域４ａと同時に、トレンチ１８の底部となる第２ｐ+型ベース領域５を形成してもよい。隣り合う下部第１ｐ+型ベース領域４ａと第２ｐ+型ベース領域５との距離が１．５μｍ程度となるよう形成する。下部第１ｐ+型ベース領域４ａおよび第２ｐ+型ベース領域５の不純物濃度を例えば５×１０18／ｃｍ3程度に設定する。ここまでの状態が図９に示されている。
【００５４】
次に、イオン注入用マスクの一部を除去し、開口部に窒素等のｎ型の不純物をイオン注入し、第１ｎ型炭化珪素エピタキシャル層２ａの表面領域の一部に、例えば深さ０．５μｍ程度の下部ｎ型高濃度領域６ａを設ける。下部ｎ型高濃度領域６ａの不純物濃度を例えば１×１０17／ｃｍ3程度に設定する。
【００５５】
次に、第１ｎ型炭化珪素エピタキシャル層２ａの表面上に、窒素等のｎ型の不純物をドーピングした第２ｎ型炭化珪素エピタキシャル層２ｂを、０．５μｍ程度の厚さで形成する。第２ｎ型炭化珪素エピタキシャル層２ｂの不純物濃度が３×１０15／ｃｍ3程度となるように設定する。以降、第１ｎ型炭化珪素エピタキシャル層２ａと第２ｎ型炭化珪素エピタキシャル層２ｂを合わせて、ｎ型炭化珪素エピタキシャル層２となる。
【００５６】
次に、第２ｎ型炭化珪素エピタキシャル層２ｂの表面上に、フォトリソグラフィによって所定の開口部を有するイオン注入用マスクを例えば酸化膜で形成する。そして、アルミニウム等のｐ型の不純物を、酸化膜の開口部に注入し、深さ０．５μｍ程度の上部第１ｐ+型ベース領域４ｂを、下部第１ｐ+型ベース領域４ａに重なるように形成する。下部第１ｐ+型ベース領域４ａと上部第１ｐ+型ベース領域４ｂは連続した領域を形成し、第１ｐ+型ベース領域４となる。上部第１ｐ+型ベース領域４ｂの不純物濃度を例えば５×１０18／ｃｍ3程度となるように設定する。
【００５７】
次に、イオン注入用マスクの一部を除去し、開口部に窒素等のｎ型の不純物をイオン注入し、第２炭化珪素エピタキシャル層２ｂの表面領域の一部に、例えば深さ０．５μｍ程度の上部ｎ型高濃度領域６ｂを設ける。上部ｎ型高濃度領域６ｂの不純物濃度を例えば１×１０17／ｃｍ3程度に設定する。この上部ｎ型高濃度領域６ｂと下部ｎ型高濃度領域６ａは少なくとも一部が接するように形成され、ｎ型高濃度領域６を形成する。ただし、このｎ型高濃度領域６が基板全面に形成される場合と、形成されない場合がある。ここまでの状態が図１０に示されている。
【００５８】
次に、ｎ型炭化珪素エピタキシャル層２の表面上に、アルミニウム等のｐ型不純物をドーピングしたｐ型炭化珪素エピタキシャル層３を１．３μｍ程度の厚さで形成する。ｐ型炭化珪素エピタキシャル層３の不純物濃度は４×１０17／ｃｍ3程度に設定する。ここまでの状態が図１１に示されている。
【００５９】
次に、ｐ型炭化珪素エピタキシャル層３および露出したｎ型炭化珪素エピタキシャル層１の表面上に、フォトリソグラフィによって所定の開口部を有するイオン注入用マスクを例えば酸化膜で形成する。この開口部にリン（Ｐ）等のｎ型の不純物をイオン注入し、ｐ型炭化珪素エピタキシャル層３の表面の一部にｎ+型ソース領域７を形成する。ｎ+型ソース領域７の不純物濃度は、ｐ型炭化珪素エピタキシャル層３の不純物濃度より高くなるように設定する。次に、ｎ+型ソース領域７の形成に用いたイオン注入用マスクを除去し、同様の方法で、所定の開口部を有するイオン注入用マスクを形成し、ｐ型炭化珪素エピタキシャル層３の表面の一部にアルミニウム等のｐ型の不純物をイオン注入し、ｐ++型コンタクト領域８を設ける。ｐ++型コンタクト領域８の不純物濃度は、ｐ型炭化珪素エピタキシャル層３の不純物濃度より高くなるように設定する。ここまでの状態が図１２に示されている。
【００６０】
次に、１７００℃程度の不活性ガス雰囲気で熱処理（アニール）を行い、第１ｐ+型ベース領域４、第２ｐ+型ベース領域５、ｎ+型ソース領域７、ｐ++型コンタクト領域８の活性化処理を実施する。なお、上述したように１回の熱処理によって各イオン注入領域をまとめて活性化させてもよいし、イオン注入を行うたびに熱処理を行って活性化させてもよい。
【００６１】
次に、ｐ型炭化珪素エピタキシャル層３の表面上に、フォトリソグラフィによって所定の開口部を有するトレンチ形成用マスクを例えば酸化膜で形成する。次に、ドライエッチングによってｐ型炭化珪素エピタキシャル層３を貫通し、ｎ型炭化珪素エピタキシャル層２に達するトレンチ１８を形成する。トレンチ１８の底部はｎ型炭化珪素エピタキシャル層２に形成された第１ｐ+型ベース領域４に達してもよい。次に、トレンチ形成用マスクを除去する。ここまでの状態が図１３に示されている。
【００６２】
次に、ｎ+型ソース領域７およびｐ++型コンタクト領域８の表面と、トレンチ１８の底部および側壁と、に沿ってゲート絶縁膜９を形成する。このゲート絶縁膜９は、酸素雰囲気中において１０００℃程度の温度の熱処理によって熱酸化によって形成してもよい。また、このゲート絶縁膜９は高温酸化（Ｈｉｇｈ  Ｔｅｍｐｅｒａｔｕｒｅ  Ｏｘｉｄｅ：ＨＴＯ）等のような化学反応によって堆積する方法で形成してもよい。
【００６３】
次に、ゲート絶縁膜９上に、例えばリン原子がドーピングされた多結晶シリコン層を設ける。この多結晶シリコン層はトレンチ１８内を埋めるように形成してもよい。この多結晶シリコン層をフォトリソグラフィによりパターニングし、トレンチ１８内部に残すことによって、ゲート電極１０を形成する。このパターニングの際、はんだ１７およびめっき膜１６が設けられるソース電極パッド１５と対向する領域において、ゲート電極１０をストライプ形状と交わる方向に延在させ、ゲート電極１０同士が接続されるように形成する。
【００６４】
次に、ゲート絶縁膜９およびゲート電極１０を覆うように、例えばリンガラスを１μｍ程度の厚さで成膜し、層間絶縁膜１１を形成する。次に、層間絶縁膜１１を覆うように、チタン（Ｔｉ）または窒化チタン（ＴｉＮ）からなるバリアメタル（不図示）を形成してもよい。層間絶縁膜１１およびゲート絶縁膜９をフォトリソグラフィによりパターニングしｎ+型ソース領域７およびｐ++型コンタクト領域８を露出させたコンタクトホールを形成する。その後、熱処理（リフロー）を行って層間絶縁膜１１を平坦化する。ここまでの状態が図１４に示されている。なお、図１４では、図３、図４のＣ−Ｃ’部分の構造の状態を示す。
【００６５】
次に、コンタクトホール内および層間絶縁膜１１の上にソース電極１３となるニッケル（Ｎｉ）等の導電性の膜を設ける。この導電性の膜をフォトリソグラフィによりパターニングし、コンタクトホール内にのみソース電極１３を残す。
【００６６】
次に、ｎ+型炭化珪素半導体基板１の第２主面上に、ニッケル等の裏面電極１４を設ける。この後、１０００℃程度の不活性ガス雰囲気で熱処理を行って、ｎ+型ソース領域７、ｐ++型コンタクト領域８およびｎ+型炭化珪素半導体基板１とオーミック接合するソース電極１３および裏面電極１４を形成する。
【００６７】
次に、ｎ+炭化珪素半導体基板１の第１主面上に、スパッタ法によって５μｍ程度の厚さのアルミニウム膜を堆積し、フォトリソグラフィによりソース電極１３および層間絶縁膜１１を覆うようにアルミニウムを除去し、ソース電極パッド１５を形成する。
【００６８】
次に、裏面電極１４の表面に、例えばチタン（Ｔｉ）、ニッケルおよび金（Ａｕ）を順に積層することによって、ドレイン電極パッド（不図示）を形成する。次に、ソース電極１５の上部のめっき膜１６を形成しない領域を保護膜２０で覆った後、ソース電極１５の上部に、めっき膜１６を形成する。この後、めっき膜１６にはんだ１７を介してピン状電極１９を形成する。以上のようにして、図１、図２に示す炭化珪素半導体装置が完成する。
【００６９】
以上、説明したように、実施の形態１にかかる炭化珪素半導体装置によれば、ゲート電極は、コンタクトホールのストライプ形状と交わる方向に延在した凸部分を有する。この部分により、ソース電極パッドの上部の溝が埋められ、ソース電極パッドの上部の溝に沿ってはんだが流れることを防止する。これにより、溝の端部に到達するはんだが少なくなり、はんだが押し込まれる応力が少なくなるため、炭化珪素半導体装置の内部にはんだが入っていくことを防止できる。このため、炭化珪素半導体装置は、特性が劣化せず、信頼性が低下することがない。
【００７０】
（実施の形態２）
図１５は、実施の形態２にかかる炭化珪素半導体装置の図１６のＤ−Ｄ’部分の構造を示す断面図である。また、図１６は、実施の形態２にかかる炭化珪素半導体装置の構造の一部を示す斜視図である。図１６のＣ−Ｃ’部分の構造は、実施の形態１の図１と同様であるために省略する。
【００７１】
実施の形態２にかかる炭化珪素半導体装置が実施の形態１にかかる炭化珪素半導体装置と異なるのは、ゲート電極１０でなく層間絶縁膜１１が、コンタクトホールのストライプ形状と交わる方向に延在した部分Ｇを有することである。この部分Ｇがコンタクトホールのストライプ形状と交わる方向に延在する凸部分に相当する。また、この部分Ｇにより、層間絶縁膜１１は他のトレンチ１８のゲート電極１０を覆う層間絶縁膜１１と接続している。また、部分Ｇは、はんだ１７およびめっき膜１６が設けられたソース電極１３と対向する領域に設けられている。図１６は、層間絶縁膜１１がコンタクトホールのストライプ形状と交わる方向に延在した部分Ｇを有する部分の断面図である。
【００７２】
ここで、図１６は、ソース電極パッド１５を形成する前の炭化珪素半導体装置の構造の一部を示す。図１６に示すように、層間絶縁膜１１の部分Ｇが設けられた領域では、ソース電極１３が設けられていない。このため、ソース電極１３とソース電極パッド１５を電気的に接続するために、層間絶縁膜１１を削除する必要がない。
【００７３】
このため、図１５に示すように、層間絶縁膜１１の部分Ｇが設けられた領域では、ゲート電極１０上に設けられた層間絶縁膜１１のソース電極パッド１５側の面に凹凸がなくなる。これにより、層間絶縁膜１１の部分Ｇが設けられた領域では、ソース電極パッド１５の上部の溝Ｂが埋められた構造となっている。
【００７４】
このように、層間絶縁膜１１の部分Ｇが設けられた領域では、ソース電極パッド１５の上部の溝Ｂが埋められているため、実施の形態１と同様に、ソース電極パッド１５の上部の溝Ｂに沿ってはんだ１７が流れることが阻害される。このため、実施の形態１と同様に、炭化珪素半導体装置の内部にはんだ１７が入っていくことを防止できる。
【００７５】
ここで、部分Ｇは複数配置され、配置位置は、はんだ１７の流れを分散させるのであれば、規則的であってもよいし、不規則的であってもよい。例えば、部分Ｇをはしご状、たすきがけ、四角形等に配置してもよい。ただし、はんだ１７の流れを効率よく分散させるためには、はんだ１７を放射状に流すことが好ましい。このため、部分Ｇは、上面から見た際、六角形の形状に配置されていることが好ましい。また、実施の形態１と同様に、部分Ｇを六角形の形状に配置した場合、六角形の中心の位置に部分Ｇを配置してもよい。
【００７６】
（実施の形態２にかかる炭化珪素半導体装置の製造方法）
次に、実施の形態２にかかる炭化珪素半導体装置の製造方法について説明する。まず、実施の形態１と同様に、ｎ型炭化珪素エピタキシャル層２を形成する工程から、トレンチ１８を形成する工程までを順に行う。
【００７７】
次に、ｎ+型ソース領域７およびｐ++型コンタクト領域８の表面と、トレンチ１８の底部および側壁と、に沿ってゲート絶縁膜９を形成する。このゲート絶縁膜９は、酸素雰囲気中において１０００℃程度の温度の熱処理で熱酸化によって形成してもよい。また、このゲート絶縁膜９は高温酸化（Ｈｉｇｈ  Ｔｅｍｐｅｒａｔｕｒｅ  Ｏｘｉｄｅ：ＨＴＯ）等のような化学反応によって堆積する方法で形成してもよい。
【００７８】
次に、ゲート絶縁膜９上に、例えばリン原子がドーピングされた多結晶シリコン層を設ける。この多結晶シリコン層はトレンチ１８内を埋めるように形成してもよい。この多結晶シリコン層をフォトリソグラフィによりパターニングし、トレンチ１８内部に残すことによって、ゲート電極１０を設ける。ゲート電極１０の一部はトレンチ１８外部に突出していてもよい。
【００７９】
次に、ゲート絶縁膜９およびゲート電極１０を覆うように、例えばリンガラスを１μｍ程度の厚さで成膜し、層間絶縁膜１１を設ける。次に、層間絶縁膜１１を覆うように、チタン（Ｔｉ）または窒化チタン（ＴｉＮ）からなるバリアメタル（不図示）を形成してもよい。層間絶縁膜１１およびゲート絶縁膜９をフォトリソグラフィによりパターニングしｎ+型ソース領域７およびｐ++型コンタクト領域８を露出させたコンタクトホールを形成する。このパターニングの際、はんだ１７およびめっき膜１６が設けられるソース電極パッド１５と対向する領域において、層間絶縁膜１１をストライプ形状と交わる方向に延在させ、層間絶縁膜１１同士が接続されるように形成する。その後、熱処理（リフロー）を行って層間絶縁膜１１を平坦化する。
【００８０】
この後、実施の形態１と同様に、コンタクトホール内にのみソース電極１３を残す工程から、めっき膜１６にはんだ１７を介してピン状電極１９を形成する工程まで行う。以上のようにして、図１５に示す炭化珪素半導体装置が完成する。
【００８１】
以上、説明したように、実施の形態２にかかる炭化珪素半導体装置によれば、層間絶縁膜は、コンタクトホールのストライプ形状と交わる方向に延在した凸部分を有する。この部分により、実施の形態２は、実施の形態１と同様の効果を有する。
【００８２】
（実施の形態３）
図１７は、実施の形態３にかかる炭化珪素半導体装置の図１９のＣ−Ｃ’部分の構造を示す断面図である。図１８は、実施の形態３にかかる炭化珪素半導体装置の図１９のＤ−Ｄ’部分の構造を示す断面図である。また、図１９は、実施の形態３にかかる炭化珪素半導体装置の構造の一部を示す斜視図である。
【００８３】
実施の形態３にかかる炭化珪素半導体装置が実施の形態１にかかる炭化珪素半導体装置と異なるのは、層間絶縁膜１１を覆うように、Ｔｉ膜２２およびＴｉＮ膜２３が順に積層されているバリアメタルが設けられ、ＴｉＮ膜２３が、コンタクトホールのストライプ形状と交わる方向に延在した部分Ｈを有することである。この部分Ｈがコンタクトホールのストライプ形状と交わる方向に延在する凸部分に相当する。また、この部分Ｈにより、ＴｉＮ膜２３は他のトレンチ１８の層間絶縁膜１１を覆うＴｉＮ膜２３と接続している。また、部分Ｈは、はんだ１７およびめっき膜１６が設けられたソース電極１３と対向する領域に設けられている。
【００８４】
図１７は、ＴｉＮ膜２３がコンタクトホールのストライプ形状と交わる方向に延在した部分Ｈを有しない部分の断面図であり、図１８は、ＴｉＮ膜２３がコンタクトホールのストライプ形状と交わる方向に延在した部分Ｈを有する部分の断面図である。
【００８５】
図１９は、ソース電極パッド１５を形成する前の炭化珪素半導体装置の構造の一部を示す。図１９に示すように、ＴｉＮ膜２３の部分Ｈが設けられた領域では、ソース電極１３の上をＴｉＮ膜２３が覆っている。これにより、図１８に示すように、ＴｉＮ膜２３の部分Ｈが設けられた領域では、ソース電極パッド１５の上部の溝Ｂが埋められた構造となっている。
【００８６】
このように、ＴｉＮ膜２３の部分Ｈが設けられた領域では、ソース電極パッド１５の上部の溝Ｂが埋められているため、実施の形態１と同様に、ソース電極パッド１５の上部の溝Ｂに沿ってはんだ１７が流れることが阻害される。このため、実施の形態１と同様に、炭化珪素半導体装置の内部にはんだ１７が入っていくことを防止できる。
【００８７】
ここで、部分Ｈは複数配置され、配置位置は、はんだ１７の流れを分散させるのであれば、規則的であってもよいし、不規則的であってもよい。例えば、部分Ｈをはしご状、たすきがけ、四角形等に配置してもよい。ただし、はんだ１７の流れを効率よく分散させるためには、はんだ１７を放射状に流すことが好ましい。このため、部分Ｈは、上面から見た際、六角形の形状に配置されていることが好ましい。また、実施の形態１と同様に、部分Ｈを六角形の形状に配置した場合、六角形の中心の位置に部分Ｇを配置してもよい。
【００８８】
（実施の形態３にかかる炭化珪素半導体装置の製造方法）
次に、実施の形態３にかかる炭化珪素半導体装置の製造方法について説明する。まず、実施の形態１と同様に、ｎ型炭化珪素エピタキシャル層２を形成する工程から、ゲート絶縁膜９を形成する工程までを順に行う。
【００８９】
次に、ゲート絶縁膜９上に、例えばリン原子がドーピングされた多結晶シリコン層を設ける。この多結晶シリコン層はトレンチ１８内を埋めるように形成してもよい。この多結晶シリコン層をフォトリソグラフィによりパターニングし、トレンチ１８内部に残すことによって、ゲート電極１０を設ける。ゲート電極１０の一部はトレンチ１８外部に突出していてもよい。
【００９０】
次に、ゲート絶縁膜９およびゲート電極１０を覆うように、例えばリンガラスを１μｍ程度の厚さで成膜し、層間絶縁膜１１を設ける。次に、層間絶縁膜１１を覆うように、Ｔｉ膜２２、ＴｉＮ膜２３を順に成膜してバリアメタルを形成する。層間絶縁膜１１、ゲート絶縁膜９、バリアメタルをフォトリソグラフィによりパターニングしｎ+型ソース領域７およびｐ++型コンタクト領域８を露出させたコンタクトホールを形成する。このパターニングの際、はんだ１７およびめっき膜１６が設けられたソース電極パッド１５と対向する領域において、ＴｉＮ膜２３をストライプ形状と交わる方向に延在させ、ＴｉＮ膜２３同士が接続されるように形成する。その後、熱処理（リフロー）を行って層間絶縁膜１１を平坦化する。
【００９１】
この後、実施の形態１と同様に、コンタクトホール内にのみソース電極１３を残す工程から、めっき膜１６にはんだ１７を介してピン状電極１９を形成する工程まで行う。以上のようにして、図１７、図１８に示す炭化珪素半導体装置が完成する。
【００９２】
以上、説明したように、実施の形態３にかかる炭化珪素半導体装置によれば、ＴｉＮ膜は、コンタクトホールのストライプ形状と交わる方向に延在した凸部分を有する。この部分により、実施の形態３は、実施の形態１と同様の効果を有する。
【００９３】
（実施の形態４）
図２０は、実施の形態４にかかる炭化珪素半導体装置の構造を示す上面図である。また、図２１は、実施の形態４にかかる炭化珪素半導体装置の他の構造を示す上面図である。図２０、図２１において右図は、左図の点線の部分を拡大したものである。実施の形態４にかかる炭化珪素半導体装置の構造を示す断面図は従来の炭化珪素半導体装置（図２２参照）と同様であるために省略する。
【００９４】
実施の形態４にかかる炭化珪素半導体装置が従来の炭化珪素半導体装置と異なるのは、ソースパッド領域１１０中でめっき領域１２０が設けられていない領域１３０と、ソースパッド領域１１０中でめっき領域１２０が設けられている領域１４０とでは、ゲート電極１０の構造が異なっている点である。
【００９５】
例えば、図２０に示すように、領域１３０ではゲート電極１０はストライプ形状であるが、領域１４０ではゲート電極１０の構造は多角形（図２０では六角形）の形状である。また、図２１に示すように、領域１３０でのゲート電極１０のストライプ形状と、領域１４０でのゲート電極１０のストライプ形状とでは長手方向が異なる。
【００９６】
実施の形態４では、領域１３０でのゲート電極１０の構造と領域１４０でのゲート電極１０の構造が異なっているため、ゲート電極１０の間のソース電極パッド１５の上部の溝Ｂの構造も異なる。このため、ソース電極パッド１５の上部の溝Ｂに沿って流れたはんだ１７が溝Ｂの端部Ｔに到達することが少なくなる。例えば、図２０の多角形の形状である場合、はんだ１７の流れが分散され、図２１の長手方向が異なる場合、はんだ１７は、端部Ｔに向かう方向と異なる方向に流れ、端部Ｔに到達するはんだ１７が少なくなる。このため、はんだ１７が押し込まれる応力が少なくなるため、炭化珪素半導体装置の内部にはんだ１７が入っていくことを防止できる。
【００９７】
（実施の形態４にかかる炭化珪素半導体装置の製造方法）
次に、実施の形態４にかかる炭化珪素半導体装置の製造方法について説明する。まず、実施の形態１と同様に、ｎ型炭化珪素エピタキシャル層２を形成する工程から、第１ｐ+型ベース領域４、第２ｐ+型ベース領域５、ｎ+型ソース領域７、ｐ++型コンタクト領域８の活性化処理を実施する工程までを順に行う。
【００９８】
次に、ｐ型炭化珪素エピタキシャル層３の表面上に、フォトリソグラフィによって所定の開口部を有するトレンチ形成用マスクを例えば酸化膜で形成する。このトレンチ形成用マスクは、ソースパッド領域中でめっき領域が設けられていない領域１３０におけるトレンチの構造と、ソースパッド領域中でめっき領域が設けられている領域１４０におけるトレンチの構造とが異なるように形成する。次に、ドライエッチングによってｐ型炭化珪素エピタキシャル層３を貫通し、ｎ型炭化珪素エピタキシャル層２に達するトレンチ１８を形成する。トレンチ１８の底部はｎ型炭化珪素エピタキシャル層２に形成された第１ｐ+型ベース領域４に達してもよい。次に、トレンチ形成用マスクを除去する。
【００９９】
次に、ｎ+型ソース領域７およびｐ++型コンタクト領域８の表面と、トレンチ１８の底部および側壁と、に沿ってゲート絶縁膜９を形成する。このゲート絶縁膜９は、酸素雰囲気中において１０００℃程度の温度の熱処理によって熱酸化によって形成してもよい。また、このゲート絶縁膜９は高温酸化（Ｈｉｇｈ  Ｔｅｍｐｅｒａｔｕｒｅ  Ｏｘｉｄｅ：ＨＴＯ）等のような化学反応によって堆積する方法で形成してもよい。
【０１００】
次に、ゲート絶縁膜９上に、例えばリン原子がドーピングされた多結晶シリコン層を設ける。この多結晶シリコン層はトレンチ１８内を埋めるように形成してもよい。この多結晶シリコン層をフォトリソグラフィによりパターニングし、トレンチ１８内部に残すことによって、ゲート電極１０を設ける。ゲート電極１０の一部はトレンチ１８外部に突出していてもよい。領域１３０におけるトレンチの構造と領域１４０におけるトレンチの構造が異なるため、領域１３０におけるゲート電極１０の構造と領域１４０におけるゲート電極１０の構造が異なるように形成される。
【０１０１】
この後、実施の形態１と同様に、層間絶縁膜１１を形成する工程から、めっき膜１６にはんだ１７を介してピン状電極１９を形成する工程まで行う。以上のようにして、図２０、図２１に示す炭化珪素半導体装置が完成する。
【０１０２】
以上、説明したように、実施の形態４にかかる炭化珪素半導体装置によれば、ソースパッド領域中でめっき領域が設けられていない領域と、ソースパッド領域中でめっき領域が設けられている領域とでは、ゲート電極の構造が異なっている点である。これにより、ゲート電極の間のソース電極パッドの上部の溝の構造も異なり、ソース電極パッドの上部の溝に沿って流れたはんだが溝の端部に到達することが少なくなる。このため、はんだが押し込まれる応力が少なくなるため、炭化珪素半導体装置の内部にはんだが入っていくことを防止できる。
【０１０３】
以上において本発明では、炭化珪素でできた炭化珪素基板の主面を（０００１）面とし当該（０００１）面上にＭＯＳを構成した場合を例に説明したが、これに限らず、ワイドバンドギャップ半導体、基板主面の面方位などを種々変更可能である。
【０１０４】
また、本発明の実施の形態では、トレンチ型ＭＯＳＦＥＴを例に説明したが、これに限らず、ストライプ形状のゲート電極を有するプレーナ型ＭＯＳＦＥＴ、ＩＧＢＴなどのＭＯＳ型半導体装置など様々な構成の半導体装置に適用可能である。また、上述した各実施の形態では、ワイドバンドギャップ半導体として炭化珪素を用いた場合を例に説明したが、窒化ガリウム（ＧａＮ）など炭化珪素以外のワイドバンドギャップ半導体を用いた場合においても同様の効果が得られる。また、各実施の形態では第１導電型をｎ型とし、第２導電型をｐ型としたが、本発明は第１導電型をｐ型とし、第２導電型をｎ型としても同様に成り立つ。
【産業上の利用可能性】
【０１０５】
以上のように、本発明にかかる炭化珪素半導体装置および炭化珪素半導体装置の製造方法は、電力変換装置や種々の産業用機械などの電源装置などに使用される高耐圧半導体装置に有用である。
【符号の説明】
【０１０６】
１  ｎ+型炭化珪素基板
２  ｎ型炭化珪素エピタキシャル層
２ａ  第１ｎ型炭化珪素エピタキシャル層
２ｂ  第２ｎ型炭化珪素エピタキシャル層
３  ｐ型炭化珪素エピタキシャル層
４  第１ｐ+型ベース領域
４ａ  下部第１ｐ+型ベース領域
４ｂ  上部第１ｐ+型ベース領域
５  第２ｐ+型ベース領域
６  ｎ型高濃度領域
６ａ  下部ｎ型高濃度領域
６ｂ  上部ｎ型高濃度領域
７  ｎ+型ソース領域
８  ｐ++型コンタクト領域
９  ゲート絶縁膜
１０  ゲート電極
１１  層間絶縁膜
１３  ソース電極
１４  裏面電極
１５  ソース電極パッド
１６  めっき膜
１７  はんだ
１８  トレンチ
１９  ピン状電極
２０  保護膜
２２  Ｔｉ膜
２３  ＴｉＮ膜
１００  ゲートパッド領域
１１０  ソースパッド領域
１２０  めっき領域
１３０  ソースパッド領域中でめっき領域が設けられていない領域
１４０  ソースパッド領域中でめっき領域が設けられている領域
【図１】
2019049572.tif 000003
【図２】
2019049572.tif 000004
【図３】
2019049572.tif 000005
【図４】
2019049572.tif 000006
【図５】
2019049572.tif 000007
【図６】
2019049572.tif 000008
【図７】
2019049572.tif 000009
【図８】
2019049572.tif 000010
【図９】
2019049572.tif 000011
【図１０】
2019049572.tif 000012
【図１１】
2019049572.tif 000013
【図１２】
2019049572.tif 000014
【図１３】
2019049572.tif 000015
【図１４】
2019049572.tif 000016
【図１５】
2019049572.tif 000017
【図１６】
2019049572.tif 000018
【図１７】
2019049572.tif 000019
【図１８】
2019049572.tif 000020
【図１９】
2019049572.tif 000021
【図２０】
2019049572.tif 000022
【図２１】
2019049572.tif 000023
【図２２】
2019049572.tif 000024
【図２３】
2019049572.tif 000025
【国際調査報告】
2019049572.tif 000026
2019049572.tif 000027
2019049572.tif 000028
2019049572.tif 000029